(57)【要約】  【課題】  高い接合強度を有する回路基板およびこの回路基板を備える電子装置を提供する。  【解決手段】  本発明の回路基板は、セラミック基板の一方の主面に、接合層を介して回路部材が設けられてなる回路基板であって、接合層は、回路部材が搭載される搭載部と露出部とからなり、露出部の表面に空隙を備え、空隙の重心間距離の分散度の平均値が３以上55以下である。このような構成を満たす本発明の回路基板は、セラミック基板と回路部材とにおいて高い接合強度を有する。【選択図】  図１
2015147193.tif 000002
【特許請求の範囲】
【請求項１】
セラミック基板の一方の主面に、接合層を介して回路部材が設けられてなる回路基板であって、前記接合層は、前記回路部材が搭載される搭載部と露出部とからなり、該露出部の表面に空隙を備え、該空隙の重心間距離の分散度の平均値が３以上５５以下であることを特徴とする回路基板。
【請求項２】
前記空隙の円相当径での平均値が４μｍ以上１２μｍ以下であることを特徴とする請求項１に記載の回路基板。
【請求項３】
前記セラミック基板の一方の主面に、前記回路部材と前記接合層とを１組として、複数組が設けられてなり、隣り合う前記回路部材の端面間の間隔に対する前記端面間におけるそれぞれの前記露出部の長さの合計の比率が２５％以上３８%以下であることを特徴とする請求項１または請求項２に記載の回路基板。
【請求項４】
前記搭載部は、銀および銅と、インジウム、亜鉛および錫から選択される少なくとも１種の元素Ａと、チタン、ジルコニウム、ハフニウムおよびニオブから選択される少なくとも１種の元素Ｂと、モリブデン、オスミウム、レニウムおよびタングステンから選択される少なくとも１種の元素Ｃとを含み、前記銀、前記銅、前記元素Ａ、前記元素Ｂおよび前記元素Ｃの含有量の合計１００質量％のうち、前記銅の含有量が３５質量％以上５０質量％以下、前記元素Ａの含有量が０．５質量％以上２２質量％以下、前記元素Ｂの含有量が１質量％以上８質量％以下、前記元素Ｃの含有量が９．５質量％以上１１．５質量％以下であり、残部が前記銀からなることを特徴とする請求項１乃至請求項３のいずれかに記載の回路基板。
【請求項５】
前記セラミック基板が窒化珪素質焼結体からなり、円相当径が２μｍ以上３０μｍ以下の大きさの白点が、１ｍｍ２当たりに５０個以上２００個以下存在することを特徴とする請求項１乃至請求項４のいずれかに記載の回路基板。
【請求項６】
隣り合う前記白点間の距離の平均値が４μｍ以上であることを特徴とする請求項５に記載の回路基板。
【請求項７】
請求項１乃至請求項６のいずれかに記載の回路基板における前記回路部材上に電子部品を搭載してなることを特徴とする電子装置。
【発明の詳細な説明】
【技術分野】
【０００１】
本発明は、回路基板およびこれを備える電子装置に関するものである。
【背景技術】
【０００２】
近年、電子部品として、絶縁ゲート・バイポーラ・トランジスタ（ＩＧＢＴ）素子、金属酸化膜型電界効果トランジスタ（ＭＯＳＦＥＴ）素子、発光ダイオード（ＬＥＤ）素子、フリーホイーリングダイオード（ＦＷＤ）素子、ジャイアント・トランジスタ（ＧＴＲ）素子等の半導体素子、昇華型サーマルプリンタヘッド素子、サーマルインクジェットプリンタヘッド素子およびペルチェ素子等の発熱を伴う素子が、回路基板の回路部材上に搭載されてなる電子装置が用いられている。【０００３】
このような電子装置に用いる回路基板として、例えば、特許文献１では、セラミック基板と、セラミック基板の少なくとも一方の面に、Ａｇ、ＣｕおよびＴｉを含むろう材層を介して接合された銅回路板と、銅回路板の側面から外側にはみ出したろう材層で形成されたろう材はみ出し部とを備える回路基板であって、ろう材はみ出し部中のＴｉ相およびＴｉＮ相の合計が３質量％以上であり、かつセラミック基板と銅回路板の間に介在されたろう材層中のＴｉ相およびＴｉＮ相の合計量と異なり、ろう材はみ出し部における１個当たりの面積が200μｍ２以下の空隙が１つ以下（０を含む）である回路基板が提案されている。
【先行技術文献】
【特許文献】
【０００４】
【特許文献１】国際公開第2011／034075号
【発明の概要】
【発明が解決しようとする課題】
【０００５】
銅回路板上に搭載される素子は、動作時に熱が生じるものであるため、停止と稼働の繰り返しにより、回路基板は、冷熱サイクル（ヒートサイクルともいう。）に曝されることとなる。このとき、銅回路板の側面から外側にはみ出したろう材層は、セラミック基板よりも熱膨張係数が大きく、冷熱サイクルによる伸縮が大きいため、クラックが生じやすく、このクラックが、銅回路板の下部にあたる、ろう材層にまで進展することにより、銅回路板とセラミック基板との接合強度が低下するという問題があった。【０００６】
本発明は、上記問題点に鑑みて案出されたものであり、高い接合強度を有する回路基板およびこれを備える電子装置を提供することを目的とするものである。
【課題を解決するための手段】
【０００７】
本発明の回路基板は、セラミック基板の一方の主面に、接合層を介して回路部材が設けられてなる回路基板であって、前記接合層は、前記回路部材が搭載される搭載部と露出部とを備え、該露出部の表面に空隙を備え、該空隙の重心間距離の分散度の平均値が３以上55以下であることを特徴とするものである。【０００８】
また、本発明の電子装置は、上記構成の回路基板における回路部材上に電子部品を搭載してなることを特徴とするものである。
【発明の効果】
【０００９】
本発明の回路基板によれば、高い接合強度を有する。【００１０】
また、本発明の電子装置によれば、耐久性に優れ、高い信頼性を有する。
【図面の簡単な説明】
【００１１】
【図１】本実施形態の回路基板の一例を示す、（ａ）は平面図であり、（ｂ）は（ａ）のＡ−Ａ’線での断面図であり、（ｃ）は露出部表面の一部を走査型電子顕微鏡で撮影した写真である。
【図２】本実施形態の回路基板の他の例を示す、（ａ）は平面図であり、（ｂ）は（ａ）のＢ−Ｂ’線での断面図である。
【図３】本実施形態の回路基板のさらに他の例を示す、（ａ）は平面図であり、（ｂ）は（ａ）のＣ−Ｃ’線での断面図である。
【図４】本実施形態の回路基板のさらに他の例を示す、（ａ）は平面図であり、（ｂ）は（ａ）のＤ−Ｄ’線での断面図であり、（ｃ）は（ｂ）の回路部材の拡大図である。
【図５】本実施形態の電子装置の一例を示す、（ａ）は平面図であり、（ｂ）は（ａ）のＥ−Ｅ’線での断面図である。
【発明を実施するための形態】
【００１２】
まず、本実施形態の回路基板および電子装置について図面を用いて説明する。なお、以降の図において同じ部材については、同じ符号を付す。
【００１３】
図１は、本実施形態の回路基板の一例を示す、（ａ）は平面図であり、（ｂ）は（ａ）のＡ−Ａ’線での断面図であり、（ｃ）は露出部の一部を走査型電子顕微鏡で撮影した写真である。
【００１４】
図１に示す本実施形態の回路基板10は、セラミック基板１と、接合層２と、回路部材３とを備え、セラミック基板１の一方の主面に、接合層２を介して回路部材３が設けられてなるものである。そして、接合層２は、ろう材が熱処理されてなるものであり、回路部材３が搭載される搭載部２ｂと露出部２ａとからなる。なお、露出部２ａとは、接合層２において、搭載部２ｂを除く領域のことである。そして露出部２ａは、図１（ｃ）の露出部２ａの表面の一部を走査型電子顕微鏡で撮影した写真に示すように、表面に複数の空隙２ｃを備えている。なお、空隙２ｃとは、露出部２ａの表面において開口しており、所望の深さを有するものである。
【００１５】
そして、露出部２ａの表面における空隙２ｃは、重心間距離の分散度（以下、単に分散度ともいう。）の平均値が３以上55以下である。このように、露出部２ａの表面における空隙２ｃの分散度の平均値が３以上55以下であることにより、冷熱サイクルによって露出部２ａにクラックが生じたとしても、空隙２ｃの存在によりクラックの進展を抑制することができる。それ故、本実施形態の回路基板10は、高い接合強度を有する。また、クラックの進展が抑制されていることにより、露出部２ａを構成する粒子の脱落も抑制されることとなるため、例えば、回路の短絡などの不具合をも抑制することができる。
【００１６】
ここで、分散度とは、重心間距離法と呼ばれる手法により求められるものであり、空隙２ｃ間の重心間距離の標準偏差を、空隙２ｃの重心間距離の平均値で除すことによって求められる値である。ここで分散度とは、空隙２ｃのばらつき度合いを示す指標であり、空隙２ｃの数が同じ場合において、分散度の値が小さければ、空隙２ｃ間の重心間距離が均等であり、空隙２ｃが均一に分散していることを示し、分散度の値が大きければ、空隙２ｃ間の重心間距離がばらついて、空隙２ｃの分散が不均一であることを示す。なお、分散度が、空隙２ｃ間の重心間距離の標準偏差を、空隙２ｃの重心間距離の平均値で除すというものであることから、空隙２ｃの個数が少なく、重心間距離が離れている場合、分散度は小さい値を示す。
【００１７】
それ故、分散度の平均値が３未満では、空隙２ｃの数が少なく、また空隙２ｃ間の距離が長いため、クラックの進展を抑制する効果が減少する。また、分散度の平均値が55を超えるときには、空隙２ｃのばらつきが大きいため、空隙２ｃ間の距離が長い部分においてクラックの進展を抑制することができなくなる。
【００１８】
次に、空隙２ｃの分散度の平均値の算出にあたっては、走査型電子顕微鏡（ＳＥＭ）により露出部２ａの表面を撮影した画像を画像解析ソフト「Ａ像くん」（登録商標、旭化成エンジニアリング（株）製、なお、以降に画像解析ソフト「Ａ像くん」と記した場合、旭化成エンジニアリング（株）製の画像解析ソフトを示すものとする。）を用いて重心間距離法という手法で解析すればよい。
【００１９】
そして、ＳＥＭによる観察においては、倍率を200倍とし、露出部２ａの空隙２ｃが平均的に観察される部分から、面積が１×10４μｍ２〜４×10４μｍ２（例えば、縦方向および横方向の長さがそれぞれ100μｍ〜200μｍ）となる範囲の４〜６箇所を対象とすればよい。この手法の設定条件としては、例えば、明度を暗、２値化の方法を手動、小図形除去面積を５μｍ２、画像の明暗を示す指標であるしきい値を60と設定すればよい。
【００２０】
なお、この設定条件において、２μｍ以下の空隙２ｃについては除外され、本実施形態の回路基板10における露出面２ａの空隙２ｃの最大値は30μｍ程である。また、平均的に観察される部分との記載は、特異な領域を敢えて選択するということを排除するための記載である。
【００２１】
また、空隙２ｃは、円相当径での平均値が４μｍ以上12μｍ以下であることが好適である。空隙２ｃの円相当径での平均値が４μｍ以上12μｍ以下であるときには、高い接合強度を有しつつ、冷熱サイクルによるクラックの進展を抑制することができる。
【００２２】
なお、空隙２ｃの円相当径の平均値の算出にあたっては、ＳＥＭにより露出部２ａの表面を撮影した画像を画像解析ソフト「Ａ像くん」を用いて粒子解析という手法で解析すればよい。なお、観察領域や設定条件については、空隙２ｃの円相当径の測定時と同様とすればよい。
【００２３】
次に、本実施形態の回路基板に、複数の回路部材を用いた例について説明する。
【００２４】
図２は、本実施形態の回路基板の他の例を示す、（ａ）は平面図であり、（ｂ）は（ａ）のＢ−Ｂ’線での断面図である。
【００２５】
本実施形態の回路基板20は、セラミック基板１の一方の主面において、回路部材３と接合層２とを１組として、複数組が設けられてなり、このような構成は、図１に示す回路基板10と比べ、多機能・省スペース化の点で好適である。
【００２６】
そして、このような構成において、隣り合う回路部材３の端面間の間隔Ｌ０に対する端面間における露出部２ａの長さＬ１、Ｌ２の合計の比率が25％以上38％以下であることが好適である。
【００２７】
隣り合う回路部材３の端面間の間隔Ｌ０に対する端面間における露出部２ａの長さＬ１、Ｌ２の合計の比率が25％以上38%以下であるときには、回路部材３の端面間において、セラミック基板１の主面上に沿って生じる沿面放電の発生を抑制しつつ、露出部２ａを有していることによる接合強度の向上および冷熱サイクルによるクラックの進展抑制を図ることができるため、回路基板20の信頼性が向上する。なお、隣り合う回路部材３の端面間の間隔Ｌ０は、例えば、0.8ｍｍ以上2.2ｍｍ以下である。
【００２８】
図３は、本実施形態の回路基板のさらに他の例を示す、（ａ）は平面図であり、（ｂ）は（ａ）のＣ−Ｃ’線での断面図である。
【００２９】
図３に示す、本実施形態の回路基板30は、図２に示した回路基板20と平面視したときの接合層２の形状が異なるものを示したものであり、接合層２が図３に示すような形状であるとき、露出部２ａの長さＬ１、Ｌ２は、端面間においてそれぞれの露出部２ａの最短距離となる部分の長さを測定すればよい。
【００３０】
図４は、本実施形態の回路基板のさらに他の例を示す、（ａ）は平面図であり、（ｂ）は（ａ）のＤ−Ｄ’線での断面図であり、（ｃ）は（ａ）に示す回路部材の拡大図である。
【００３１】
図４に示す、本実施形態の回路基板40は、平面視して矩形状の回路部材３の四方の端面が湾曲して角錐台状となっているものであり、その他の構成は回路基板20と同様の構成としている。
【００３２】
図４に示すように、回路部材３の端面が湾曲している場合には、隣り合う回路部材３の端面間の間隔Ｌ０は、回路部材３間において最短距離となる部分の長さとすればよい
また、回路部材３の端面の湾曲度は、８％以上22％以下であることが好適である。ここで、湾曲度とは、図４（ｃ）に示すように、湾曲している端面の両端を結ぶ直線の距離をｘ、この直線から最も湾曲している部分までの法線方向の距離をｙとしたとき、ｙ／ｘ×100という計算式で表される値であり、光学顕微鏡等を用い、回路部材３の側面または断面について、100倍以上200倍以下の倍率の画像を用いて求めることができる。
【００３３】
湾曲度が８％以上22％以下であるときには、放熱特性を維持しつつ、回路部材３の端面の延長線上にあたるセラミック基板１の部位に掛かる応力集中を緩和することができるため、クラックが生じにくくなる。
【００３４】
以下に、本実施形態の回路部材を構成する部材について図１において付した符号により説明する。
【００３５】
まず、接合層２は、銀および銅が、接合層２を構成する全成分100質量％のうち、50質量％以上含むものであることが好適である。また、インジウム、亜鉛および錫から選ばれる１種の元素Ａと、チタン、ジルコニウム、ハフニウムおよびニオブから選ばれる１種の元素Ｂとを含有することが好ましい。
【００３６】
接合層２に含まれる元素Ａは、接合層２となるろう材に含まれる成分であり、インジウム、亜鉛および錫から選択される少なくとも１種からなる元素Ａは、融点が低く溶融しやすく、接合時における流れ性を良好することができるため、接合層２とセラミック基板１または回路部材３との間に生じる隙間を減少させることができる。この隙間の有無については、超音波探傷法により確認することができる。
【００３７】
また、接合層２に含まれる元素Ｂは、接合層２となるろう材に含まれる成分であり、チタン、ジルコニウム、ハフニウムおよびニオブから選択される少なくとも１種からなる元素Ｂは、セラミック基板１および回路部材３との濡れ性が良好であるとともに、セラミック基板１に含まれる成分と元素Ｂとの反応によって、セラミック基板１と回路部材３とを強固に接合することができる。セラミック基板１と回路部材３との接合強度については、ＪＩＳ  Ｃ  6481−1996（ＩＥＣ  249−１（1982））に準拠して引きはがし強さを測定することにより確認することができる。
【００３８】
接合層２は、銀、銅、元素Ａおよび元素Ｂに加えて、モリブデン、タンタル、オスミウム、レニウムおよびタングステンから選択される少なくとも１種からなる元素Ｃを含有してもよい。
【００３９】
接合層２に元素Ｃを含む、すなわち、ろう材に元素Ｃを含むときには、モリブデン、オスミウム、レニウムおよびタングステンから選択される少なくとも１種からなる元素Ｃは、融点が高く溶融しにくく、接合時においてろう材の粘性が高くなり過ぎるのを抑えることができるため、露出部２ａが広がり過ぎたり、他の接合層と繋がったりするといった不要なはみ出しを抑制することができる。
【００４０】
そして、接合層２とセラミック基板１または回路部材３との間に生じる隙間が少なく、セラミック基板１と回路部材３とを強固に接合することができ、不要なはみ出しを抑制するには、接合層２は、銀、銅、元素Ａ、元素Ｂおよび元素Ｃを含み、これらの含有量の合計100質量％のうち、銅の含有量が35質量％以上50質量％以下、元素Ａが0.1質量％以上22質量％以下、元素Ｂが１質量％以上８質量％以下、元素Ｃが9.5質量％以上11.5質量％以下であり、残部が銀からなることが好適である。この接合層２を構成する成分の同定および含有量の確認にあたっては、接合層２における搭載部２ｂにおいて行ない、蛍光Ｘ線分析装置（ＸＲＦ）またはＩＣＰ（ＩＣＰ：Inductively Coupled Plasma）発光分光分析装置を用いることにより確認することができる。
【００４１】
次に、本実施形態の回路基板10において、回路部材３は、金属成分を主成分とする。なお、本実施形態の回路部材３における主成分とは、回路部材３を構成する全成分100質量％のうち、70質量％以上占める成分をいう。
【００４２】
より具体的には、銅を用いるのが好ましく、銅の含有量が90質量％以上であり、銅の含有量が多い、無酸素銅、タフピッチ銅およびりん脱酸銅のいずれかからなることが好適である。特に、無酸素銅のうち、銅の含有量が99.995質量％以上の線形結晶無酸素銅、単結晶状高純度無酸素銅および真空溶解銅のいずれかからなることが好適である。このように、回路部材３が、銅の含有量が多いものからなるときには、高い熱伝導率により放熱特性に優れているとともに、電気抵抗が低いことにより回路特性（電子部品の発熱を抑制し電力損失を少なくする特性）に優れたものとなる。また、銅の含有量が多いときには、降伏応力が低くなり、加熱すると塑性変形しやすくなるため、回路部材３の接合強度が上がり、より信頼性が高くなる。
【００４３】
また、本実施形態の回路基板10に用いるセラミック基板１については、例えば、窒化珪素質焼結体、窒化アルミニウム質焼結体、窒化硼素質焼結体、炭化珪素質焼結体、炭化硼素質焼結体、酸化アルミニウム質焼結体および酸化ジルコニウム質焼結体のいずれかであることが好適である。なお、窒化珪素質焼結体を例に挙げれば、窒化珪素質焼結体とは、窒化珪素が主成分である焼結体であり、ここで主成分とは、焼結体を構成する全成分100質量％のうち、70質量％以上を占める成分のことをいう。
【００４４】
また、本実施形態の回路基板10に用いるセラミック基板１としては、耐電圧性および耐熱衝撃性が高いことから、窒化珪素質焼結体を用いることが好適である。
【００４５】
セラミック基板１が窒化珪素質焼結体からなり、円相当径が２μｍ以上30μｍ以下の大きさの白点が、１ｍｍ２当たりに50個以上200個以下存在することが好適である。このような構成を満たしているときには、接合時に、接合層２となるろう材に含まれる金属成分が白点に浸入して、強いアンカー効果が得られるため、接合強度を高くすることができる。なお、上記構成によれば、白点に浸入する金属成分の量は少なく、セラミック基板１は高い絶縁耐力有しているものであることから、絶縁破壊しにくいものでありながら、回路部材３との接合強度の高い回路基板10とすることができる。
【００４６】
また、上記構成において、隣り合う白点間の距離の平均値が４μｍ以上であることが好適である。
【００４７】
このような構成を満たしているるときには、それぞれの白点に浸入した金属成分による放電が抑制されるため、絶縁耐力の低下を抑制することができる。なお、隣り合う白点間の距離の平均値とは、それぞれの白点の重心間距離の平均値と、測定する範囲内の白点の円相当径の平均値とを求め、重心間距離の平均値から円相当径の平均値を差し引いた値のことである。
【００４８】
また、白点における凹凸度が1.1以上2.9以下であることが好適である。ここで、凹凸度とは、白点の輪郭の凹凸の度合いを示すものであり、数値が大きいほど、輪郭に凹凸が多く存在するということである。そして、白点の凹凸度が1.1以上2.9以下であるときには、回路部材２を接合するろう材の塗布等において、白点の輪郭から欠けが生じることを抑制しつつ、回路部材２との接合強度を向上させることができる。
【００４９】
また、白点における円形度が0.7以上0.9以下であることが好適である。ここで、円形度とは、数値が大きいほど、白点の輪郭が真円に近づき、真円の円形度は１である。そして、白点における円形度が0.7以上0.9以下であるときには、回路部材２を接合するろう材の塗布等において、白点の輪郭から欠けが生じることを抑制しつつ、回路部材２との接合強度を向上させることができる。
【００５０】
次に、円相当径が２μｍ以上30μｍ以下の白点の１ｍｍ２当たりの個数、白点の凹凸度および円形度の求め方について説明する。まず、セラミック基板１の主面を研磨して鏡面に加工する。そして、鏡面に研磨加工した面を測定面とし、光学顕微鏡を用いて100倍の倍率で観察し、例えば、面積が1.2ｍｍ２（横方向の長さが1.2ｍｍ、縦方向の長さが１ｍｍ）となる範囲をＣＣＤカメラを用いて暗視野で撮影する。次に、撮影した画像を用いて、画像解析ソフト「Ａ像くん」による粒子解析という手法で解析することにより、面積が1.2ｍｍ２における２μｍ以上30μｍ以下の白点の個数、観察された白点の凹凸度および円形度を求めることができる。そして、円相当径が２μｍ以上30μｍ以下の白点の１ｍｍ２当たりの個数については、１ｍｍ２当たりの個数に換算すればよい。
【００５１】
また、隣り合う白点間の距離の平均値については、上述したものと同じ画像を用いて、まず、画像解析ソフト「Ａ像くん」による粒子解析という手法で解析することにより、白点の円相当径の平均値を求め、次に、重心間距離法という手法で解析することによって白点の重心間距離の平均値を求める。そして、白点の重心間距離の平均値から白点の円相当径の平均値を差し引くことにより、隣り合う白点間の距離の平均値を求めることができる。
【００５２】
そして、粒子解析および重心間距離法というこれらの手法における設定条件としては、ともに、例えば、明度を明、２値化の方法を手動、小図形除去面積を０μｍ２、画像の明暗を示す指標であるしきい値を、画像内の各点（各ピクセル）が有する明るさを示すヒストグラムのピーク値の１倍以上1.4倍以下とすればよい。
【００５３】
次に、本実施形態の電子装置について、図５を用いて説明する。
【００５４】
図５は、本実施形態の電子装置の一例を示す、（ａ）は平面図であり、（ｂ）は（ａ）のＥ−Ｅ’線での断面図である。
【００５５】
図５に示す例の電子装置Ｓは、本実施形態の回路基板10の回路部材３上に半導体素子等の電子部品５が搭載されたものである。
【００５６】
この電子装置Ｓによれば、回路基板10との接合強度が高い回路部材３上に電子部品５が載置されていることから、信頼性の高い電子装置Ｓとすることができる。なお、図５においては、回路部材３が１つの例を示したが、図２〜４に示すように、複数個の回路部材３を使用しても構わない。
【００５７】
次に、本実施形態の回路基板の製造方法の一例について、図１を基に説明する。
【００５８】
図１に示す例の回路基板10を得るには、まず、セラミック基板１および回路部材３となる銅を主成分とするブロックを準備する。また、インジウム、亜鉛および錫から選択される少なくとも１種からなる元素Ａと、チタン、ジルコニウム、ハフニウムおよびニオブから選択される少なくとも１種からなる元素Ｂとを含有する、銀（Ａｇ）−銅（Ｃｕ）系合金のペースト状のろう材を準備する。
【００５９】
また、上記ろう材には、モリブデン、タンタル、オスミウム、レニウムおよびタングステンから選択される少なくとも１種からなる元素Ｃを含むものであってもよい。
【００６０】
そして、ろう材が別処理されてなる接合層２において、銀、銅、元素Ａ、元素Ｂおよび元素Ｃを含むものであるとき、銀、銅、元素Ａ、元素Ｂおよび元素Ｃの含有量の合計100質量％のうち、銅の含有量が35質量％以上50質量％以下、元素Ａの含有量が0.5質量％以上22質量％以下、元素Ｂの含有量が１質量％以上８質量％以下、元素Ｃの含有量が9.5質量％以上11.5質量％以下であり、残部が銀からなるものとするには、ろう材の質量比率を接合層２の質量比率と同じものとすればよい。
【００６１】
そして、セラミック基板１の一方の主面上に、スクリーン印刷法、ロールコーター法および刷毛塗り法等のいずれかによりろう材を塗布し、塗布したろう材上に、回路部材３となる銅を主成分とするブロックを配置する。その後、真空雰囲気中、800℃以上900℃以下で加熱し、同時に30ＭＰａ以上の圧力を加えることによって、セラミック基板１にブロックを接合する。
【００６２】
次に、ブロックの主面の所望の位置に、塗布したろう材よりも小さい領域となるレジストを印刷し、120℃以上150℃以下でレジストを乾燥させて、硝弗硫酸、弗硝酸、塩酸または塩化第２鉄水溶液等によってエッチングすることにより、ブロックにレジストが印刷されていない部分が除去されて、回路部材３が形成され、除去されたブロックが位置した場所の接合層２が露出面２ａとなる。そして、水酸化ナトリウム水溶液や水酸化カリウム水溶液等のアルカリ水溶液を用いてレジストを剥離して、洗浄することにより、本実施形態の回路基板10を得ることができる。
【００６３】
ここで、露出部２ａの表面に複数の空隙２ｃを備え、空隙２ｃの分散度の平均値が３以上55以下である回路基板10を得るには、エッチングする温度を40℃以上50℃以下とし、エッチングする時間を60分以上110分以下とすればよい。
【００６４】
また、空隙２ｃの円相当径での平均値が４μｍ以上12μｍ以下である回路基板10を得るには、エッチングする温度を上述した温度と同じにしてエッチングする時間を70分以上100分以下とすればよい。
【００６５】
また、分割後に複数のセラミック基板１を得ることが可能な大きさの基板を用準備し、複数の所望の位置にろう材を塗布して、この上にすべてのろう材を覆う大きさの銅を主成分とするブロックを接合し、ブロックの主面の所望の位置にレジストを印刷した後にエッチングを行ない、基板を切断して分割すれば、複数の本実施形態の回路基板10を容易に得ることができる。また、セラミック基板１に接合する回路部材３の数、平面視したときのろう材の塗布形状、接合するブロックの形状を変更すれば、本実施形態の回路基板20〜40を得ることができる。
【００６６】
なお、回路部材３の厚みは、例えば、0.5ｍｍ以上５ｍｍ以下であり、接合層２における搭載部２ｂの厚みは、例えば、５μｍ以上60μｍ以下である。
【００６７】
また、セラミック基板１の一方の主面に、回路部材３と接合層２とを１組として、複数組が設けられてなり、隣り合う回路部材３の端面間の間隔のうち、端面間における露出部２ａの長さの合計を25％以上38%以下とするには、ろう材を塗布する位置およびブロックの主面に印刷するレジストの位置で調整すればよい。
【００６８】
次に、セラミック基板１が窒化珪素質焼結体（以下、窒化珪素質基板と記載する。）からなる例について説明する。円相当径が２μｍ以上30μｍ以下の大きさの白点が、１ｍｍ２当たりに50個以上200個以下存在する窒化珪素質基板を得るには、まず、β化率が20％以下であって、純度が98％以上である窒化珪素の粉末と、添加成分として酸化マグネシウム（ＭｇＯ）および希土類金属の酸化物（例えば、Ｓｃ２Ｏ３、Ｙ２Ｏ３、Ｌａ２Ｏ３、Ｃｅ２Ｏ３、Ｐｒ６Ｏ１１、Ｎｄ２Ｏ３、Ｐｍ２Ｏ３、Ｓｍ２Ｏ３、Ｅｕ２Ｏ３、Ｇｄ２Ｏ３、Ｔｂ２Ｏ３、Ｄｙ２Ｏ３、Ｈｏ２Ｏ３、Ｅｒ２Ｏ３、Ｔｍ２Ｏ３、Ｙｂ２Ｏ３およびＬｕ２Ｏ３の少なくともいずれか１種）の各粉末とを、バレルミル、回転ミル、振動ミル、ビーズミル、サンドミルおよびアジテーターミル等の混合装置を用いて、水とともに湿式混合し、粉砕してスラリーを作製する。
【００６９】
ここで、具体的な調合量としては、酸化マグネシウムの粉末の添加量が１質量％以上２質量％以下であり、希土類金属の酸化物の粉末の添加量が２質量％以上４質量％以下であり、残部が窒化珪素の粉末である。
【００７０】
なお、窒化珪素質基板において、円相当径が２μｍ以上30μｍ以下の大きさの白点を、１ｍｍ２当たりに50個以上200個以下存在させるには、窒化珪素質基板中に含まれるカルシウムの含有量が２質量ｐｐｍ以上100質量ｐｐｍ以下となるように、カルシウム粉末を添加すればよい。
【００７１】
また、隣り合う白点間の距離の平均値が４μｍ以上である窒化珪素質基板を得るには、窒化珪素の粉末および添加成分の各粉末の合計100質量部に対して、分散剤を2.5質量部添加すればよい。
【００７２】
また、白点の凹凸度が1.1以上2.9以下である窒化珪素質基板を得るには、混合装置による混合・粉砕時間を、例えば、24時間以上72時間以下とすればよい。さらに、白点の円形度が0.7以上0.9以下である窒化珪素質基板を得るには、混合装置による混合・粉砕時間を、例えば、36時間以上60時間以下とすればよい。
【００７３】
また、他の調合例としては、酸化マグネシウムの粉末の添加量が２質量％以上６質量％以下であり、希土類金属の酸化物の粉末の添加量が12質量％以上16質量％以下であり、酸化アルミニウムの粉末の添加量が0.1質量％以上0.5質量％以下であり、残部が窒化珪素の粉末である。
【００７４】
次に、得られたスラリーに有機バインダを加えて混合した後、噴霧乾燥することにより、窒化珪素を主成分とする顆粒を得る。そして、顆粒を用いて、粉末圧延法により成形してセラミックグリーンシートとし、このセラミックグリーンシートを所定の長さに切断することにより、成形体を得る。あるいは、粉末圧延法に代えて、加圧成形法を用い、窒化珪素質顆粒を成形型に充填してから加圧することによって成形体を得る。
【００７５】
次に、得られた成形体を、窒化珪素質焼結体からなるこう鉢に入れて、黒鉛抵抗発熱体が設置された焼成炉を用いて焼成する。なお、このとき、成形体100質量部に対して、２質量部以上10質量部未満の量の成形体と組成の近似した共材を、成形体の周囲に配置して焼成することにより、成形体の含有成分の揮発を抑制することができる。
【００７６】
また、焼成条件については、室温から300〜1000℃までは真空雰囲気中にて昇温し、その後、窒素ガスを導入して、窒素分圧を15〜900ｋＰａに維持する。そして、さらに昇温を進め、1640℃以上1750℃以下で４時間以上10時間以下保持した後、170℃／時間以上230℃／時間以下の降温速度で冷却することによって、円相当径が２μｍ以上30μｍ以下の大きさの白点が、１ｍｍ２当たりに50個以上200個以下存在する窒化珪素質基板を得ることができる。
【００７７】
なお、本実施形態の説明においては、セラミック基板１の一方の主面に回路部材３を備える回路基板10〜40および電子装置Ｓについて説明したが、セラミック基板１の他方の主面に放熱部材を備えてもよい。
【００７８】
以下、本実施形態の実施例を具体的に説明するが、本実施形態はこれらの実施例に限定されるものではない。
【実施例１】
【００７９】
まず、窒化珪素質基板を準備した。また、回路部材となるブロックを準備した。さらに、錫、チタンおよびモリブデンを含有する、銀（Ａｇ）−銅（Ｃｕ）系合金のペースト状のろう材を準備した。ここで、銀、銅、錫、チタンおよびモリブデンの各含有量は、これらの元素の含有量の合計100質量％のうち、銀を51.9質量％、銅を40質量％、錫を2.6質量％、チタンを2.5質量％、モリブデンを3.0質量％とした。【００８０】
そして、窒化珪素質基板を850℃で熱処理することによって、窒化珪素質基板の表面に付着した有機物や残留炭素を除去した後、窒化珪素質基板の一方の主面上に、準備したろう材をスクリーン印刷法で塗布し、ろう材上に回路部材となる無酸素銅からなるブロックを配置した。その後、真空雰囲気中、840℃で加熱し、同時に30ＭＰａの圧力を加えることによって、窒化珪素質基板にブロックを接合した。【００８１】
次に、ブロックの主面の所望の位置にレジストを印刷し、140℃でレジストを乾燥させて、塩化第２鉄を28.4質量％〜32.4質量％の範囲で含む塩化第２鉄水溶液によってエッチングを行なった。なお、エッチングする温度は45℃とし、エッチングする時間は、表１に示す通りとした。その後、水酸化ナトリウム水溶液を用いてレジストを剥離して洗浄し、窒化珪素質基板の一方の主面上に回路部材が１つ設けられた試料Ｎｏ．１〜７を得た。なお、平面視した構成は図１に示す回路部材と同じものであり、回路部材の端面からの露出部の長さは、0.2ｍｍとした。【００８２】
そして、露出部における空隙の分散度の平均値を求めるために、露出部の空隙が平均的に観察される部分から、ＳＥＭを用いて200倍の倍率として、面積が４×10４μｍ２（縦方向および横方向の長さがそれぞれ200μｍ）となる範囲を５箇所選択して、画像解析ソフト「Ａ像くん」における重心間距離法という手法で解析することにより、空隙の分散度の平均値を求めた。また、同様に、画像解析ソフト「Ａ像くん」を用いて、粒子解析という手法で解析し、解析によって得られた空隙の円相当径の平均値を表１に示した。【００８３】
なお、解析時の設定条件としては、いずれも粒子の明度を暗、２値化の方法を手動、小図形除去面積を５μｍ、画像の明暗を示す指標であるしきい値を60とした。【００８４】
次に、各試料につき、回路基板のヒートサイクル試験を行なった。なお、１サイクルは、室温から−45℃に降温して15分保持してから、昇温して125℃で15分保持した後、室温まで降温するというサイクルとし、3500サイクル経過した後に、光学顕微鏡を用いて100倍の倍率で露出部の表面に生じた最も長いクラックの長さを測定し、その値を表１に示した。【００８５】
【表１】
2015147193.tif 000003
【００８６】
表１に示す通り、試料Ｎｏ．２〜６は、試料Ｎｏ．１、７よりも、3500サイクル経過後における最も長いクラックの長さが短かった。これにより、空隙の分散度の平均値が３以上55以下であることにより、ヒートサイクルに曝されてもクラックの進展を抑制できることがわかった。【００８７】
また、試料Ｎｏ．３〜５は、試料Ｎｏ．２、６よりも、3500サイクル経過後における最も長いクラックの長さが短い結果が得られており、空隙の円相当径での平均値が４μｍ以上12μｍ以下であることにより、さらにクラックの進展を抑制できることがわかった。【００８８】
また、試料Ｎｏ．１〜７において、回路部材と窒化珪素質基板との接合強度を確認するために、3500回のヒートサイクル試験後における試料を用いて、ＪＩＳ  Ｃ  6481−1996に準拠して引きはがし強さを測定したところ、試料Ｎｏ．２〜６は、試料Ｎｏ．１、７よりも良好な結果が得られた。
【実施例２】
【００８９】
回路部材となるブロックを２個準備し、回路基板の端面間の間隔および露出面の長さ等を表２に示す値としたこと、エッチングする温度を45℃、時間を80分としたこと以外は、実施例１で示した方法と同様の方法により、試料Ｎｏ．８〜12を得た。なお、露出部における空隙の分散度の平均値は29.0であった。【００９０】
ここで、表２に示す、回路基板の端面間の間隔Ｌ０、露出部の長さＬ１、Ｌ２の値は、いずれも光学顕微鏡を用いて、100倍の倍率で測定した。【００９１】
そして、実施例１と同様の方法により、3500回のヒートサイクル試験を行ない、その後、ＪＩＳ  Ｃ  6481−1996に準拠して引きはがし強さを測定した。また、隣り合う回路部材間の絶縁破壊の強さを、ＪＩＳ  Ｃ  2110−１：2010に準拠して測定した。結果を表２に示す。【００９２】
【表２】
2015147193.tif 000004
【００９３】
表２に示す通り、試料Ｎｏ．９〜11は、試料Ｎｏ．８よりも引きはがし強さの値が大きく、試料Ｎｏ．12よりも絶縁破壊の強さが大きかった。この結果より、隣り合う回路部材の端面間の間隔に対する端面間におけるそれぞれの露出部の長さの合計の比率が25％以上38%以下であることにより、信頼性の高い回路基板となることがわかった。
【実施例３】
【００９４】
接合層に含まれるこれらの元素の含有量の合計100質量％のうち、銀、銅、元素Ａ、元素Ｂ、元素Ｃの各含有量が、表３に示す通りとなるろう材を用いて、窒化珪素質基板に２個のブロックの接合を行なった。なお、ろう材塗布時の塗布量等の条件および接合時の条件（真空雰囲気中、850℃、40ＭＰａ加圧）については、すべて同じとした。【００９５】
そして、はみ出し長さ、空隙率、引き剥がし強さについて評価した。まず、はみ出し長さについては、接合層間の距離が最も長かった試料Ｎｏ．22、23を基準とし、この基準値との接合層間の距離の長さの差をはみ出し長さとして表３に示した。【００９６】
また、空隙率については、窒化珪素質基板に接合されている回路部材の主面の面積Ｓｏと、この面積Ｓｏにおける窒化珪素質基板と接合層との間に生じている空隙の合計面積Ｓｖとから、Ｓｖ／Ｓｏ×100で求めたものであり、Ｓｖについては、超音波探傷法により求めることができる。ここで、超音波探傷法の測定条件は、探傷周波数を50ＭＨｚ、ゲインを30ｄＢ、スキャンピッチを100μｍとした。【００９７】
また、引きはがし強さについては、ＪＩＳ  Ｃ  6481−1996に準拠して測定した。【００９８】
なお、接合層を構成する各元素の同定および含有量については、ＸＲＦを用いて行なった。結果を表３に示す。【００９９】
【表３】
2015147193.tif 000005
【０１００】
表３に示す通り、元素Ａ、元素Ｂおよび元素Ｃが、それぞれ錫、チタンおよびモリブデンであり、元素Ａおよび元素Ｂの含有量が同じで、元素Ｃの含有量が異なる試料Ｎｏ．19〜23を比べると、試料Ｎｏ．20〜22は、接合層のはみ出しが少なく、窒化珪素質基板と接合層との間に空隙が少なかった。【０１０１】
また、元素Ａ、元素Ｂおよび元素Ｃが、それぞれ錫、チタンおよびモリブデンであり、元素Ａおよび元素Ｃの含有量が同じで、元素Ｂの含有量が異なる試料Ｎｏ．17、18、21、24〜26を比べると、試料Ｎｏ．18、21、24、25は、接合強度が高かった。【０１０２】
また、元素Ａ、元素Ｂおよび元素Ｃが、それぞれ錫、チタンおよびモリブデンであり、元素Ｂおよび元素Ｃの含有量が同じで、元素Ａの含有量が異なる試料Ｎｏ．15、16、21、27〜29を比べると、試料Ｎｏ．16、21、27、28は、接合層のはみ出しが少なかった。【０１０３】
この結果より、はみ出しや空隙が少なく、接合強度の高い接合層とするには、元素Ａが0.5質量％以上22質量％以下であり、元素Ｂが１質量％以上８質量％以下であり、元素Ｃが9.5質量％以上11.5質量％以下であることが好適であることがわかった。【０１０４】
また、元素Ａ、元素Ｂおよび元素Ｃが、それぞれ錫、チタンおよびモリブデンであり、元素Ａ、元素Ｂおよび元素Ｃの含有量が同じで、銅の含有量が異なる試料Ｎｏ．13、14、21、30、31を比べると、試料Ｎｏ．13、21、30は、空隙がない上、接合強度が十分確保され、はみ出しが少なく、銅の含有量は、35質量％以上50質量％以下であることが好適であるとわかった。
【実施例４】
【０１０５】
まず、β化率が10％（即ち、α化率が90％）、純度が98％である窒化珪素の粉末と、添加成分として酸化マグネシウム（ＭｇＯ）、酸化エルビウム（Ｅｒ２Ｏ３）、酸化アルミニウム（Ａｌ２Ｏ３）および酸化モリブデン（ＭｏＯ３）の各粉末を、回転ミルを用いて湿式混合し、粒径（Ｄ９０）が１μｍ以下となるまで混合・粉砕してスラリーとした。なお、このとき、表４に示す含有量となるカルシウム粉末についても添加した。【０１０６】
ここで、上記各粉末の含有量は、焼結体を構成する全成分100質量％のうち、マグネシウムを酸化物換算（ＭｇＯ）で2.5質量％、エルビウムを酸化物換算（Ｅｒ２Ｏ３）で14質量％、アルミニウムを酸化物換算（Ａｌ２Ｏ３）で0.3質量％、モリブデンを酸化物換算（ＭｏＯ３）で0.5質量％となるようにそれぞれ秤量した。【０１０７】
次に、得られたスラリーに有機バインダを加えて混合した後、噴霧乾燥することにより、窒化珪素質顆粒を得た。そして、窒化珪素質顆粒を用いて、粉末圧延法により成形してセラミックグリーンシートとし、このセラミックグリーンシートを所定の長さに切断することにより、平板状の成形体を得た。【０１０８】
次に、得られた成形体を、窒化珪素質焼結体からなるこう鉢に入れて、黒鉛抵抗発熱体が設置された焼成炉内に入れて焼成した。なお、このとき、成形体100質量部に対して６質量部の共材（窒化珪素、酸化マグネシウムおよび希土類金属の酸化物等の成分を含む。）を、成形体の周囲に配置した状態で焼成した。【０１０９】
焼成条件については、室温から1000℃までは真空雰囲気中にて昇温し、その後、窒素ガスを導入して、窒素分圧を100ｋＰａに維持した。そして、焼成炉内の温度を上げて1690℃で５時間保持した。そして、降温速度を200℃／時間として冷却することによって、窒化珪素質基板を得た。【０１１０】
そして、各試料につき、円相当径が２μｍ以上30μｍ以下の大きさの白点の１ｍｍ２当たりの個数を測定するために、まず、主面を鏡面に研磨加工した面を測定面とし、光学顕微鏡を用いて100倍の倍率で観察し、面積が1.2ｍｍ２（横方向の長さが1.2ｍｍ、縦方向の長さが１ｍｍ）となる範囲をＣＣＤカメラを用いて暗視野で撮影した画像を用いて、画像解析ソフト「Ａ像くん」による粒子解析という手法で解析することによって求め、１ｍｍ２当たりの個数に換算した。【０１１１】
ここで、この手法の設定条件としては、明度を明、２値化の方法を手動、小図形除去面積を０μｍ２、画像の明暗を示す指標であるしきい値を、画像内の各点（各ピクセル）が有する明るさを示すヒストグラムのピーク値の1.2倍とした。【０１１２】
次に、各試料の絶縁耐力を評価するために、各試料の絶縁破壊の強さ（ＭＶ／ｍ）をＪＩＳ  Ｃ  2141−1992（ＩＥＣ  672-2（1980））に準拠して測定し、その値を表１に示した。なお、各試料に形成する電極の材質は黄銅とし、各試料の周囲媒質としてシリコーン油を用いた。【０１１３】
次に、各試料である窒化珪素質基板を用いて、実施例１の試料Ｎｏ．４と同様の方法により、回路基板を形成し、窒化珪素質基板と回路部材との引きはがし強さ（ｋＮ／ｍ）をＪＩＳ  Ｃ  6481−1996に準拠して測定することにより、接合強度を評価した。結果を表４に示す。【０１１４】
【表４】
2015147193.tif 000006
【０１１５】
表４に示す通り、試料Ｎｏ．44〜48は、窒化珪素質基板が高い絶縁耐力を有するものでありながら、窒化珪素質基板と回路部材との接合強度が高かった。これにより、窒化珪素質基板において、円相当径が２μｍ以上30μｍ以下の大きさの白点が、１ｍｍ２当たりに50個以上200個以下存在することが好適であることがわかった。
【実施例５】
【０１１６】
実施例４と同様に、窒化珪素の粉末と、添加成分として、酸化マグネシウム粉末、酸化エルビウム粉末、酸化アルミニウム粉末、酸化モリブデン粉末を用い、実施例４と同様の添加量で秤量した。また、窒化珪素質基板における含有量が５ｐｐｍとなるカルシウム粉末も添加し、回転ミルを用いて湿式混合し、粒径（Ｄ９０）が１μｍ以下となるまで粉砕してスラリーとした。なお、この粉砕にあたっては、窒化珪素粉末および添加成分の各粉末の合計100質量部に対して、表５に示す量の分散剤（カルボキシル基含有水溶性重合体）を添加した。そして、以降の工程については、実施例４に示した方法と同じ方法により窒化珪素質基板を得た。【０１１７】
そして、隣り合う白点間の距離の平均値を求めるため、まず、実施例４と同様の方法により撮影した画像を用いて、画像解析ソフト「Ａ像くん」による粒子解析という手法で解析することにより、白点の円相当径の平均値を求め、次に、重心間距離法という手法で解析することによって白点の重心間距離の平均値を求めた。そして、白点の重心間距離の平均値から白点の円相当径の平均値を差し引くことにより、隣り合う白点間の距離の平均値を求めた。なお、設定条件は、実施例４と同様とした。【０１１８】
また、各試料の絶縁耐力は、実施例４で示した方法と同じ方法を用いて絶縁破壊の強さ（ＭＶ／ｍ）を測定した。結果を表５に示す。【０１１９】
【表５】
2015147193.tif 000007
【０１２０】
表５に示す通り、試料Ｎｏ．51〜53は、絶縁破壊の強さの値として大きな値が得られており、高い絶縁耐力を有するものとするには、隣り合う白点間の距離の平均値が４μｍ以上であることが好適であることがわかった。
【符号の説明】
【０１２１】
１：セラミック基板（窒化珪素質基板）
２：接合層
２ａ：搭載部
２ｂ：露出部
３：回路部材
５：電子部品
10、20、30、40：回路基板
Ｓ：電子装置
【図１】
2015147193.tif 000008
【図２】
2015147193.tif 000009
【図３】
2015147193.tif 000010
【図４】
2015147193.tif 000011
【図５】
2015147193.tif 000012
【国際調査報告】
2015147193.tif 000013
2015147193.tif 000014
2015147193.tif 000015
2015147193.tif 000016